(57)【特許請求の範囲】
【請求項１】
ポリオール組成物（Ａ）と、ポリイソシアネート（Ｂ）とを含み、
前記ポリオール組成物（Ａ）が、下記式（１）で表されるポリオール（ａ１）と下記式（２）で表される化合物（ａ２）とを含むバイオマスポリオール組成物を含み、
ゲルパーミエーションクロマトグラフィーによる前記バイオマスポリオール組成物全体に対する前記化合物（ａ２）の割合が、３〜３０面積％であり、
前記ポリイソシアネート（Ｂ）が、脂肪族ポリイソシアネート（ｂ１）を含み、
前記ポリイソシアネート（Ｂ）の総質量に対する前記脂肪族ポリイソシアネート（ｂ１）の割合が、２０質量％以上であり、
前記ポリオール組成物（Ａ）／前記ポリイソシアネート（Ｂ）で表される質量比が、１／９９〜９０／１０であることを特徴とする溶融押出ラミネート用アンカーコート剤。
【化１】
0006948485.tif 000010
ただし、Ｒ１は炭素数１５の直鎖炭化水素基を示し、
Ｒ２は水素原子又は置換基を示し、
Ｒ３は水素原子又は炭素数が１〜８のアルキル基を示し、
ｎは０以上の数を示す。
【請求項２】
前記バイオマスポリオール組成物が、カシューナッツシェルリキッドを原料とする請求項１に記載の溶融押出ラミネート用アンカーコート剤。
【請求項３】
前記バイオマスポリオール組成物の２５℃における粘度が１０００ｍＰａ・ｓ以上、数平均分子量が５００以上である請求項１又は２に記載の溶融押出ラミネート用アンカーコート剤。
【請求項４】
前記バイオマスポリオール組成物の水酸基価が１３０ｍｇＫＯＨ／ｇ以上である請求項１〜３のいずれか一項に記載の溶融押出ラミネート用アンカーコート剤。
【請求項５】
前記バイオマスポリオール組成物の２５℃における粘度が１００００ｍＰａ・ｓ以上である請求項１〜４のいずれか一項に記載の溶融押出ラミネート用アンカーコート剤。
【請求項６】
前記脂肪族ポリイソシアネート（ｂ１）が、３官能脂肪族イソシアネートを含む請求項１〜５のいずれか一項に記載の溶融押出ラミネート用アンカーコート剤。
【請求項７】
前記ポリイソシアネート（Ｂ）が、前記脂肪族ポリイソシアネート（ｂ１）のみからなる請求項１〜６のいずれか一項に記載の溶融押出ラミネート用アンカーコート剤。
【請求項８】
前記ポリオール組成物（Ａ）／前記ポリイソシアネート（Ｂ）で表される質量比が、１０／９０〜４０／６０である請求項１〜７のいずれか一項に記載の溶融押出ラミネート用アンカーコート剤。
【請求項９】
基材と、前記基材上に設けられたアンカーコート層と、前記アンカーコート層上に溶融押出ラミネートにより設けられた樹脂層とを備え、
前記アンカーコート層が、請求項１〜８のいずれか一項に記載の溶融押出ラミネート用アンカーコート剤から形成された層であることを特徴とする積層体。
【発明の詳細な説明】
【技術分野】
【０００１】
本発明は、溶融押出ラミネート用アンカーコート剤及び積層体に関する。
【背景技術】
【０００２】
フィルム材及びシート材（以下、これらをまとめてフィルム材とも記す。）には、その用途等に応じて、種々の特性が求められることがあり、１種のフィルム材では、要求特性の全てを満足することが困難なことも多い。そのため、複数種のフィルム材等を積層して、それぞれの材料の長所を生かしたり短所を補ったりすることによって種々の特性を満たした積層体が様々な分野で広く用いられている。
例えば食品、医薬品、化粧品等を包装する包装材（包装容器、包装資材等）には、プラスチックフィルム、紙、布、及び金属箔等から選ばれる複数の層を積層したフィルム状又はシート状の積層体（ラミネートフィルム）が多く用いられている。
【０００３】
ラミネートフィルムを製造する際の一つの手法として、プラスチックフィルム等のフィルム材に、溶融状態の樹脂を押し出して積層する溶融押出ラミネート法が知られている。
一般的に、溶融押出ラミネート法によりラミネートフィルム（溶融押出ラミネートフィルム）を製造する場合、押し出される樹脂が積層される側の材料（被積層材）と、押し出される樹脂で形成される樹脂層との間には、高い接着強度が要求される。そのため、被積層材と押し出される樹脂との間には、良好な接着強度を示すように、アンカーコート層と称される接着層が設けられることがある。
溶融押出ラミネートフィルムの製造においてアンカーコート層の形成に用いられるアンカーコート剤としては、ポリオールとポリイソシアネートとを含むものが知られている（特許文献１）。
【０００４】
近年、環境中の二酸化炭素量の増加を抑制するため、化石資源由来の原料を、植物等のバイオマス由来の原料で代替した製品への要望が高まっている。
バイオマス由来の原料の一つとして、カシューナッツシェルリキッドやその誘導体が知られている。カシューナッツシェルリキッドの誘導体の一つとして、カシューナッツシェルリキッドをポリオール樹脂化したものが知られている（特許文献２〜３）。
【先行技術文献】
【特許文献】
【０００５】
【特許文献１】特開２０１９−２１８４３８号公報
【特許文献２】特表２００５−５１１４６５号公報
【特許文献３】特表２０１６−５４００７１号公報
【発明の概要】
【発明が解決しようとする課題】
【０００６】
本発明者が、アンカーコート剤のポリオールとして、カシューナッツシェルリキッドを原料とするポリオール樹脂を用いることを検討したところ、充分な接着強度が得られないことがあった。
本発明は、バイオマス由来の原料を用いた、良好な接着強度を有する積層体が得られる溶融押出ラミネート用アンカーコート剤及びこれを用いた積層体を提供することを目的とする。
【課題を解決するための手段】
【０００７】
本発明は以下の態様を有する。
［１］ポリオール組成物（Ａ）と、ポリイソシアネート（Ｂ）とを含み、
前記ポリオール組成物（Ａ）が、下記式（１）で表されるポリオール（ａ１）と下記式（２）で表される化合物（ａ２）とを含むバイオマスポリオール組成物を含み、
ゲルパーミエーションクロマトグラフィーによる前記バイオマスポリオール組成物全体に対する前記化合物（ａ２）の割合が、３〜３０面積％であり、
前記ポリイソシアネート（Ｂ）が、脂肪族ポリイソシアネート（ｂ１）を含み、
前記ポリイソシアネート（Ｂ）の総質量に対する前記脂肪族ポリイソシアネート（ｂ１）の割合が、２０質量％以上であり、
前記ポリオール組成物（Ａ）／前記ポリイソシアネート（Ｂ）で表される質量比が、１／９９〜９０／１０であることを特徴とする溶融押出ラミネート用アンカーコート剤。
【０００８】
【化１】
0006948485.tif 000002
【０００９】
ただし、Ｒ１は炭素数１５の直鎖炭化水素基を示し、
Ｒ２は水素原子又は置換基を示し、
Ｒ３は水素原子又は炭素数が１〜８のアルキル基を示し、
ｎは０以上の数を示す。
［２］前記バイオマスポリオール組成物が、カシューナッツシェルリキッドを原料とする前記［１］の溶融押出ラミネート用アンカーコート剤。
［３］前記バイオマスポリオール組成物の２５℃における粘度が１０００ｍＰａ・ｓ以上、数平均分子量が５００以上である前記［１］又は［２］の溶融押出ラミネート用アンカーコート剤。
［４］前記バイオマスポリオール組成物の水酸基価が１３０ｍｇＫＯＨ／ｇ以上である前記［１］〜［３］のいずれかの溶融押出ラミネート用アンカーコート剤。
［５］前記バイオマスポリオール組成物の２５℃における粘度が１００００ｍＰａ・ｓ以上である前記［１］〜［４］のいずれかの溶融押出ラミネート用アンカーコート剤。
［６］前記脂肪族ポリイソシアネート（ｂ１）が、３官能脂肪族イソシアネートを含む前記［１］〜［５］のいずれかの溶融押出ラミネート用アンカーコート剤。
［７］前記ポリイソシアネート（Ｂ）が、前記脂肪族ポリイソシアネート（ｂ１）のみからなる前記［１］〜［６］のいずれかの溶融押出ラミネート用アンカーコート剤。
［８］前記ポリオール組成物（Ａ）／前記ポリイソシアネート（Ｂ）で表される質量比が、１０／９０〜４０／６０である前記［１］〜［７］のいずれかの溶融押出ラミネート用アンカーコート剤。
［９］基材と、前記基材上に設けられたアンカーコート層と、前記アンカーコート層上に溶融押出ラミネートにより設けられた樹脂層とを備え、
前記アンカーコート層が、前記［１］〜［８］のいずれかの溶融押出ラミネート用アンカーコート剤から形成された層であることを特徴とする積層体。
【発明の効果】
【００１０】
本発明によれば、バイオマス由来の原料を用いた、良好な接着強度を有する積層体が得られる溶融押出ラミネート用アンカーコート剤及びこれを用いた積層体を提供できる。
【図面の簡単な説明】
【００１１】
【図１】積層体の一例を示す模式断面図である。
【発明を実施するための形態】
【００１２】
以下、本発明の実施の形態について詳細に説明するが、本発明は以下の実施の形態に限定されるものではない。
【００１３】
〔溶融押出ラミネート用アンカーコート剤〕
本発明の一態様に係る溶融押出ラミネート用アンカーコート剤（以下、単に「アンカーコート剤」とも記す。）は、ポリオール組成物（Ａ）とポリイソシアネート（Ｂ）とを含む。
本態様のアンカーコート剤は、必要に応じて、ポリオール組成物（Ａ）及びポリイソシアネート（Ｂ）以外の他の成分をさらに含んでいてもよい。
【００１４】
＜ポリオール組成物（Ａ）＞
ポリオール組成物（Ａ）は、特定のバイオマスポリオール組成物を含む。
本発明において「ポリオール組成物」とは、ポリオールのみからなる組成物、又はポリオール及びモノオールからなる組成物である。「バイオマスポリオール組成物」とは、構成成分（ポリオール、モノオール）がバイオマス由来であるポリオール組成物である。
ポリオール組成物（Ａ）は、バイオマスポリオール組成物に加えて、バイオマスに由来しないポリオール（以下、「他のポリオール」とも記す。）を含んでいてもよい。
【００１５】
バイオマスポリオール組成物の含有量は、アンカーコート剤のバイオマス比率を高める観点から、ポリオール組成物（Ａ）の総質量に対し、１０質量％以上が好ましく、３０質量％以上がより好ましく、５０質量％以上がさらに好ましく、１００質量％が特に好ましい。
【００１６】
（バイオマスポリオール組成物）
バイオマスポリオール組成物は、下記式（１）で表されるポリオール（ａ１）と下記式（２）で表される化合物（ａ２）とを含む。化合物（ａ２）は、カルダノールである。
【００１７】
【化２】
0006948485.tif 000003
【００１８】
Ｒ１は炭素数１５の直鎖炭化水素基を示す。直鎖炭化水素基は、飽和炭化水素基でも不飽和炭化水素基でもよい。不飽和炭化水素基としては、例えば、２重結合を１〜３個有するものが挙げられる。Ｒ１の具体例としては、−（ＣＨ２）１４ＣＨ３、−（ＣＨ２）６ＣＨ＝ＣＨ（ＣＨ２）６ＣＨ３、−（ＣＨ２）６ＣＨ＝ＣＨＣＨ２ＣＨ＝ＣＨ（ＣＨ２）３ＣＨ３、−（ＣＨ２）６ＣＨ＝ＣＨＣＨ２ＣＨ＝ＣＨ（ＣＨ２）２ＣＨ＝ＣＨ２が挙げられる。
式（１）中の（ｎ＋２）個のＲ１は互いに同一でも異なっていてもよい。
【００１９】
Ｒ２は水素原子又は置換基を示す。置換基は、水素原子以外の原子又は原子団を示す。
Ｒ２における置換基としては、特に限定されず、ハロゲン原子（フッ素原子、塩素原子、臭素原子、ヨウ素原子等）、置換基を有していてもよい炭化水素基、ヒドロキシ基、アルコキシ基、エーテル基、エステル基、アルデヒド基、ケトン基、カルボキシル基、シアノ基、カルバモイル基、イミド基、ニトロ基、アミノ基、アミド基、アゾ基、ウレア基、ウレタン基、スルホ基、チオール基、シリル基、ホスフィノ基等が挙げられる。
炭化水素基としては、アルキル基、アルケニル基、アルキニル基、シクロアルキル基、シクロアルケニル基、アリール基（フェニル基、ナフチル基等）、アラルキル基（ベンジル基等）等が挙げられる。炭化水素基が有していてもよい置換基としては、ハロゲン原子（フッ素原子、塩素原子、臭素原子、ヨウ素原子等）ヒドロキシ基、アルコキシ基、エーテル基、エステル基、アルデヒド基、ケトン基、カルボキシル基、シアノ基、カルバモイル基、イミド基、ニトロ基、アミノ基、アミド基、アゾ基、ウレア基、ウレタン基、スルホ基、チオール基、シリル基、ホスフィノ基等が挙げられる。炭化水素基が有する置換基は１つでも２つ以上でもよい。
式（１）中の（ｎ＋２）個のＲ２は互いに同一でも異なっていてもよい。
【００２０】
Ｒ３は水素原子、又は炭素数が１〜８のアルキル基を示す。
ｎは０以上の数を示す。ｎは、１以上が好ましく、２以上がより好ましい。ｎは、１０００以下が好ましく、５００以下がより好ましい。ｎが上記下限値以上であれば、バイオマスポリオール組成物の数平均分子量が後述する好ましい下限値以上となりやすい。ｎが上記上限値以下であれば、バイオマスポリオール組成物の数平均分子量が後述する好ましい上限値以下となりやすい。
【００２１】
ポリオール（ａ１）は、例えば、下記反応式に示すように、化合物（ａ２）とアルデヒド（下記式（３））とを反応（縮合反応）させ、得られた縮合物（下記式（４））とエポキシ化合物（下記式（５））とを反応（付加反応）させる方法により合成される。縮合反応及び付加反応は公知の方法により実施できる。
【００２２】
【化３】
0006948485.tif 000004
【００２３】
バイオマスポリオール組成物は、ポリオール（ａ１）以外のポリオールや化合物（ａ２）以外のモノオールをさらに含んでいてもよい。ポリオール（ａ１）以外のポリオールとしては、バイオマス由来のものであればよく、例えば、カルドール、２−メチルカルドールが挙げられる。化合物（ａ２）以外のモノオールとしては、バイオマス由来のものであればよく、例えば、アナカルド酸が挙げられる。
【００２４】
ゲルパーミエーションクロマトグラフィー（以下、「ＧＰＣ」とも記す。）によるバイオマスポリオール組成物全体（１００面積％）に対する化合物（ａ２）の割合は、３〜３０面積％であり、５〜２０面積％が好ましく、７〜１５面積％がより好ましい。化合物（ａ２）の割合が上記範囲内であれば、良好な接着強度を有する積層体が得られる。
ＧＰＣの測定条件は、後述する実施例に記載のとおりである。
【００２５】
ＧＰＣによるバイオマスポリオール組成物全体に対するポリオール（ａ１）の割合は、積層体の接着強度の観点から、１０〜９７面積％が好ましく、５０〜９６面積％がより好ましく、７５〜９５面積％がさらに好ましく、８０〜９３面積％が特に好ましい。
【００２６】
ＧＰＣによるバイオマスポリオール組成物全体に対するポリオール（ａ１）及び化合物（ａ２）の合計の割合は、積層体の接着強度の観点から、７０面積％以上が好ましく、８０面積％以上がより好ましく、９０面積％以上がさらに好ましく、１００面積％であってもよい。
【００２７】
バイオマスポリオール組成物の２５℃における粘度は、１５００ｍＰａ・ｓ以上が好ましく、２０００ｍＰａ・ｓ以上がより好ましく、１００００ｍＰａ・ｓ以上がさらに好ましい。粘度が上記下限値以上であれば、積層体の易引き裂き性がより優れる傾向がある。
バイオマスポリオール組成物の２５℃における粘度は、１５００００ｍＰａ・ｓ以下が好ましく、１３００００ｍＰａ・ｓ以下がより好ましく、９００００ｍＰａ・ｓ以下がさらに好ましく、５００００以下が特に好ましい。粘度が上記上限値以下であれば、包材の切れ性がより優れる傾向がある。
バイオマスポリオール組成物の粘度は、Ｂ型粘度計により測定される。以下、特に記載がなければ、粘度は２５℃における値を示すものとする。
バイオマスポリオール組成物の粘度は、化合物（ａ２）の割合、数平均分子量等により調整できる。
【００２８】
バイオマスポリオール組成物の数平均分子量（以下、「Ｍｎ」とも記す。）は、５００以上が好ましく、７５０以上がより好ましく、１０００以上がさらに好ましい。Ｍｎが上記下限値以上であれば、基材との密着性がより優れる傾向がある。
バイオマスポリオール組成物のＭｎは、５０００００以下が好ましく、３０００００以下がより好ましく、１０００００以下がさらに好ましく、１００００以下が特に好ましく、５０００以下が最も好ましい。Ｍｎが上記上限値以下であれば、ラミネートフィルムとした際のカット性がより優れる傾向がある。
バイオマスポリオール組成物のＭｎは、ＧＰＣにより測定される標準ポリスチレン換算値である。
【００２９】
バイオマスポリオール組成物は、上述の好ましい粘度及び好ましいＭｎの両方を満たすことが好ましい。例えば、粘度が１５００ｍＰａ・ｓ以上、数平均分子量が１０００以上であることが好ましい。
【００３０】
バイオマスポリオール組成物の水酸基価は、１３０ｍｇＫＯＨ／ｇ以上が好ましく、１４５ｍｇＫＯＨ／ｇ以上がより好ましく、１６０ｍｇＫＯＨ／ｇ以上がさらに好ましい。水酸基価が上記下限値以上であれば、積層体の接着強度がより優れる傾向がある。
バイオマスポリオール組成物の水酸基価は、２５０ｍｇＫＯＨ／ｇ以下が好ましく、２３０ｍｇＫＯＨ／ｇ以下がより好ましく、２１０ｍｇＫＯＨ／ｇ以下がさらに好ましい。水酸基価が上記上限値以下であれば、耐加水分解性がより優れる傾向がある。
水酸基価は、ＡＳＴＭ  Ｄ４２７４により求められる。
【００３１】
バイオマスポリオール組成物は、原料コスト、排出二酸化炭素量の削減の観点から、カシューナッツシェルリキッド（Ｃａｓｈｅｗ  Ｎｕｔ  Ｓｈｅｌｌ  Ｌｉｑｕｉｄ）（以下、「ＣＮＳＬ」とも記す。）を原料とすることが好ましい。
ＣＮＳＬは、カシューナッツの殻から得られるオイル状の液体である。本明細書におけるＣＮＳＬは、通常、カシューナッツの殻から取り出された粗ＣＮＳＬを蒸留したものであり、化合物（ａ２）を含む。化合物（ａ２）のほかに、カルドール、メチルカルドール、アナカルド酸等を含むことがある。ＣＮＳＬは種々のグレードのものが市販されており、化合物（ａ２）単体に比べて安価に入手可能である。
前記したポリオール（ａ１）の合成において、出発原料としてＣＮＳＬを用いると、ポリオール（ａ１）を含む反応物が得られる。反応物が未反応の化合物（ａ２）を前記した割合で含む場合は、得られた反応物をそのままバイオマスポリオール組成物として用いることができる。反応物に化合物（ａ２）等を添加してバイオマスポリオール組成物としてもよい。
【００３２】
（他のポリオール）
他のポリオールとしては、低分子ポリオール、高分子ポリオール等が挙げられる。低分子ポリオールとしては、多価（２価以上の）アルコール等が挙げられる。高分子ポリオールとしては、ポリエーテルポリオール、ポリエステルポリオール、ポリカーボネートポリオール等が挙げられる。これらのポリオールは１種を単独で又は２種以上を組み合わせて用いることができる。
【００３３】
多価アルコールとしては、エチレングリコール、１，２−プロパンジオール（別名プロピレングリコール）、１，３−プロパンジオール、２−メチル−１，３−プロパンジオール、２，２−ジメチル−１，３−プロパンジオール、２−ブチル−２−エチル−１，３−プロパンジオール、１，４−ブタンジオール、１，５−ペンタンジオール、３−メチル−１，５−ペンタンジオール、１，６−ヘキサンジオール、１，８−オクタンジオール、２−メチル−１，８−オクタンジオール、１，９−ノナンジオール、ジエチレングリコール、トリエチレングリコール、及びテトラエチレングリコール等の脂肪族ジオール；１，４−シクロヘキサンジメタノール、１，３−シクロヘキサンジメタノール、及び１，４−シクロヘキサンジオール等の脂環構造を有するジオール；１，４−ベンゼンメタノール、１，３−ベンゼンメタノール、及び１，４−ジヒドロキシベンゼン等の芳香族ジオール；グリセロール、トリメチロールプロパン、ペンタエリスリトール、及びソルビトール等の３価以上のアルコール等が挙げられる。これらの多価アルコールは１種を単独で又は２種以上を組み合わせて用いることができる。
【００３４】
ポリエステルポリオールとしては、例えば、多価カルボン酸と、多価アルコール又は第２〜３級アミン類との脱水重縮合反応で得られる、ポリエステルポリオール又はポリエステルアミドポリオールが挙げられる。ポリエステルポリオールの製造に用い得る多価カルボン酸としては、例えば、コハク酸、アジピン酸、セバシン酸、アゼライン酸、テレフタル酸、イソフタル酸、オルソフタル酸、ヘキサヒドロテレフタル酸、ヘキサヒドロイソフタル酸、ヘキサヒドロオルソフタル酸、及びナフタレンジカルボン酸；並びにトリメリット酸等のポリカルボン酸；並びにそれらの酸エステル；並びにそれらの酸無水物等が挙げられる。ポリエステルポリオールの製造に用い得る多価アルコールとしては、例えば、上述した多価アルコールの具体例等が挙げられる。ポリエステルアミドポリオールの製造に用い得る第２〜３級アミン類の具体例としては、ヘキサメチレンジアミン、キシリレンジアミン、及びイソホロンジアミン等の低分子アミン化合物等が挙げられる。
ポリエステルポリオールとしては、例えば、低分子アルコール化合物及び低分子アミノアルコール化合物等を開始剤として、ε−カプロラクトン及びγ−バレロラクトン等の環状エステル（ラクトン）モノマーを開環重合して得られるラクトン系ポリエステルポリオールを用いることもできる。
【００３５】
ポリエーテルポリオールとしては、例えば、開始剤に、エチレンオキサイド、プロピレンオキサイド、及びブチレンオキサイド等のアルキレンオキサイド、並びにテトラヒドロフラン等を付加重合（開環重合）させて得られるものが挙げられる。開始剤としては、例えば、上述の多価アルコールのほか、トリエタノールアミン、エチレンジアミン、及びジエチレントリアミン等の低分子アミン化合物等が使用され得る。
ポリエーテルポリオールとしては、例えば、ポリオキシエチレンジオール（別名ポリエチレングリコール）、ポリオキシプロピレンジオール（別名ポリプロピレングリコール）、ポリオキシプロピレントリオール、エチレンオキサイド−プロピレンオキサイド共重合体、ポリテトラメチレンエーテルグリコール（ＰＴＭＥＧ）、ポリテトラエチレングリコール、及びソルビトール系ポリオール等が挙げられる。
【００３６】
ポリカーボネートポリオールとしては、例えば、前述の多価アルコールとホスゲンとの脱塩酸反応で得られるもの、低分子アルコール化合物と、ジエチレンカーボネート、ジメチルカーボネート、ジエチルカーボネート、及びジフェニルカーボネート等とのエステル交換反応で得られるものが挙げられる。
【００３７】
高分子ポリオールの重量平均分子量（以下、「Ｍｗ」とも記す。）は、５，０００〜１００，０００が好ましく、８，０００〜８０，０００がより好ましく、１０，０００〜６０，０００がさらに好ましい。
ポリオールのＭｗは、ゲルパーミエーションクロマトグラフィー（ＧＰＣ）により測定される標準ポリスチレン換算値である。
【００３８】
＜ポリイソシアネート（Ｂ）＞
ポリイソシアネート（Ｂ）は、脂肪族ポリイソシアネート（ｂ１）を含む。
ポリイソシアネート（Ｂ）は、脂肪族ポリイソシアネート（ｂ１）以外の他のポリイソシアネートをさらに含んでいてもよい。
【００３９】
ポリイソシアネート（Ｂ）の総質量に対する脂肪族ポリイソシアネート（ｂ１）の割合は、２０質量％以上である。脂肪族ポリイソシアネート（ｂ１）の割合が２０質量％以上であれば、積層体の接着強度、易引き裂き性に優れる。
ポリイソシアネート（Ｂ）の総質量に対する脂肪族ポリイソシアネート（ｂ１）の割合は、５０質量％以上が好ましく、７０質量％以上がより好ましく、１００質量％が特に好ましい。すなわち、ポリイソシアネート（Ｂ）が、脂肪族ポリイソシアネート（ｂ１）のみからなることが特に好ましい。
【００４０】
ポリイソシアネート（Ｂ）の総質量に対する他のポリイソシアネートの割合は、０〜５０質量％が好ましく、０〜３０質量％がより好ましい。
【００４１】
（脂肪族ポリイソシアネート（ｂ１））
脂肪族ポリイソシアネート（ｂ１）としては、例えば、テトラメチレンジイソシアネート、ペンタメチレンジイソシアネート、ヘキサメチレンジイソシアネート（ＨＤＩ）等の２官能脂肪族ポリイソシアネート；２官能脂肪族ポリイソシアネートのアダクト体、イソシアヌレート体、ビウレット体及びアロファネート体が挙げられる。これらの脂肪族ポリイソシアネートは１種を単独で又は２種以上を組み合わせて用いることができる。
【００４２】
脂肪族ポリイソシアネート（ｂ１）としては、３官能脂肪族イソシアネートが好ましい。脂肪族ポリイソシアネート（ｂ１）が３官能脂肪族イソシアネートを含むと、積層体の接着強度、易引き裂き性がより優れる傾向がある。
３官能脂肪族イソシアネートとしては、例えば、ＨＤＩのトリメチロールプロパン（ＴＭＰ）アダクト体、イソシアヌレート体、ビウレット体及びアロファネート体が挙げられる。
【００４３】
（他のポリイソシアネート）
他のポリイソシアネートとしては、例えば、芳香族ポリイソシアネート、脂環族ポリイソシアネートが挙げられる。これらのポリイソシアネートは１種を単独で又は２種以上を組み合わせて用いることができる。
【００４４】
芳香族ポリイソシアネートとしては、例えば、トリレンジイソシアネート（ＴＤＩ）、キシリレンジイソシアネート（ＸＤＩ）、ジフェニルメタンジイソシアネート（ＭＤＩ）、１，４−フェニレンジイソシアネート、１，５−ナフチレンジイソシアネート、ジフェニルエーテルジイソシアネート、及び３，３’−ジメチルジフェニルメタン−４，４’−ジイソシアネート等の芳香族ジイソシアネート；芳香族ジイソシアネートのアダクト体、イソシアヌレート体、ビウレット体及びアロファネート体が挙げられる。
【００４５】
脂環族ポリイソシアネートとしては、例えば、イソホロンジイソシアネート（ＩＰＤＩ）、ノルボルナンジイソシアネート（ＮＢＤＩ）、水素添加トリレンジイソシアネート（水添ＴＤＩ）、水素添加キシレンジイソシアネート（Ｈ６ＸＤＩ）、及び水素添加ジフェニルメタンジイソシアネート（水添ＭＤＩ）等の脂環族ジイソシアネート；脂環族イソシアネートのアダクト体、イソシアヌレート体、ビウレット体及びアロファネート体が挙げられる。
【００４６】
他のポリイソシアネートとしては、３官能イソシアネート（３官能芳香族イソシアネート、３官能脂環族イソシアネート等）が好ましい。ポリイソシアネート（Ｂ）が３官能イソシアネート化合物を含むと、積層体の接着強度、易引き裂き性がより優れる傾向がある。
３官能イソシアネート化合物としては、例えば、ＴＤＩ、ＸＤＩ、ＩＰＤＩ又はＨ６ＸＤＩのＴＭＰアダクト体が挙げられる。
【００４７】
＜他の成分＞
アンカーコート剤は、液状媒体を含んでいてもよい。アンカーコート剤は通常、液状媒体を含む状態で被積層材に塗布される。
液状媒体としては、特に限定されず、アンカーコート層が設けられる対象となる被積層材の材質やアンカーコート剤を用いて製造される積層体の用途等に応じて適宜選択することができる。
液状媒体としては、例えば、アセトン、メチルエチルケトン（ＭＥＫ）、メチルイソブチルケトン、及びシクロヘキサノン等のケトン系溶剤；トルエン、キシレン、シクロヘキサン、及びメチルシクロヘキサン等の炭化水素系溶剤；酢酸エチル、酢酸プロピル、及び酢酸ブチル等のエステル系溶剤；エチレングリコールモノメチルエーテル、プロピレングリコールモノメチルエーテル（ＰＭ）、テトラヒドロフラン、及びジオキサン等のエーテル系溶剤；メタノール、エタノール、及びイソプロパノール（ＩＰＡ）等のアルコール系溶剤；並びに水等が挙げられる。これらの液状媒体は１種を単独で用いてもよく、２種以上を組み合わせて用いてもよい。
【００４８】
アンカーコート剤は、種々の添加剤を含んでいてもよい。
添加剤としては、例えば、触媒、接着付与剤、粘着付与剤、表面調整剤、シランカップリング剤、顔料、染料、分散剤、消泡剤、レベリング剤、増粘剤、架橋剤、無機粒子、紫外線吸収剤、光安定剤、界面活性剤、防腐剤、及び防錆剤等が挙げられる。これらの添加剤は１種を単独で用いてもよく、２種以上を組み合わせて用いてもよい。
【００４９】
アンカーコート剤において、ポリオール組成物（Ａ）／ポリイソシアネート（Ｂ）で表される質量比（以下、「Ａ／Ｂ比」とも記す。）は、１／９９〜９０／１０であり、５／９５〜６０／４０が好ましく、１０／９０〜４０／６０がより好ましい。Ａ／Ｂ比が上記範囲内であれば、積層体の接着強度、易引き裂き性に優れる。
【００５０】
ポリオール組成物（Ａ）とポリイソシアネート（Ｂ）との合計の含有量は、アンカーコート剤の固形分全体の質量に対し、１０質量％以上が好ましく、５０質量％以上がより好ましく、７０質量％以上がさらに好ましく、１００質量％であってもよい。
【００５１】
アンカーコート剤中の液状媒体の含有量は、特に限定されず、アンカーコート剤の固形分濃度に応じて調節できる。
アンカーコート剤中の添加剤の含有量は、例えば、アンカーコート剤の固形分全体の質量に対し、０〜９０質量％であってよく、０〜７０質量％であってよい。
【００５２】
アンカーコート剤の固形分濃度は特に限定されず、被積層材にアンカーコート層を設ける際の印刷等の手法に応じて、適当な粘度となるように調節できる。濃縮した（濃厚な）アンカーコート剤を用意しておき、被積層材に塗布する際に上述した液状媒体で希釈して使用してもよい。
被積層材に塗布するときのアンカーコート剤の固形分濃度は、アンカーコート剤の総質量に対し、３〜２０質量％が好ましく、５〜１５質量％がより好ましく、７〜１２質量％がさらに好ましい。
【００５３】
本態様のアンカーコート剤は、溶融押出ラミネート用であり、溶融押出ラミネート法による積層体の製造に用いることができる。
溶融押出ラミネート法による積層体の製造においては、樹脂を溶融させて押し出し、押し出された樹脂を被積層材に積層する。アンカーコート剤は、押し出された樹脂と被積層材との間に設けられるアンカーコート層を形成する。典型的には、押し出された樹脂と被積層材を積層する前に、被積層材にアンカーコート剤を塗布し、アンカーコート層を形成する。
積層体及びその製造方法については後で詳しく説明する。
【００５４】
本態様のアンカーコート剤を用いて得られる積層体は、良好な接着強度を示す。また、易引き裂き性も良好であり、積層体を手で容易に引き裂くことができる。易引き裂き性が良好であれば、例えば、積層体で構成された包装袋を手で容易に開封できる。
【００５５】
〔積層体〕
図１に、本態様の積層体の一例を示す。なお、図１における寸法比は、説明の便宜上、実際のものとは異なったものである。
この例の積層体１０は、基材１１と、基材１１上に設けられたアンカーコート層１３と、アンカーコート層１３上に溶融押出ラミネートにより設けられた樹脂層１５とを備える。
本態様の積層体は、基材１１とアンカーコート層１３の間にインキ層を備えてもよく、樹脂層１５上に樹脂フィルムを備えてもよい。
【００５６】
＜基材＞
基材１１は、押し出された樹脂が積層される被積層材である。
基材１１としては、プラスチックフィルム、紙、布、金属箔等の各種のフィルム材が挙げられ、プラスチックフィルムが好ましい。
プラスチックフィルムとしては、例えば、ポリエチレンテレフタレート（ＰＥＴ）、非晶性ポリエチレンテレフタレート（Ａ−ＰＥＴ）、ポリブチレンテレフタレート（ＰＢＴ）、ポリエチレンナフタレート（ＰＥＮ）、及びポリ乳酸等のポリエステルフィルム；低密度ポリエチレン（ＬＤＰＥ）、直鎖状低密度ポリエチレン（ＬＬＤＰＥ）、高密度ポリエチレン（ＨＤＰＥ）、及びポリプロピレン（ＰＰ）等のポリオレフィンフィルム；セロファン等のセルロースフィルム；ポリスチレン（ＰＳ）フィルム；エチレン−酢酸ビニル共重合樹脂フィルム；エチレン−ビニルアルコール共重合樹脂フィルム；ポリアミド（Ｎｙ）フィルム；ポリカーボネートフィルム；ポリイミドフィルム；ポリ塩化ビニルフィルム等が挙げられる。これらのなかでも、ポリエステルフィルム及びＮｙフィルムが好ましく、ＰＥＴフィルム及びＮｙフィルムがより好ましい。
上述のプラスチックフィルムとしては、例えば、二軸延伸ＰＰフィルム及び無延伸ＰＰフィルム等のように、延伸及び無延伸のいずれのプラスチックフィルムも用いることができる。プラスチックフィルムの表面には、コロナ放電処理、プラズマ処理、フレーム処理、溶剤処理等の表面処理が施されていてもよい。
【００５７】
基材１１は多層であってもよい。多層の基材としては、例えば、プラスチックフィルム等のフィルム材の上に他の層が設けられたもの、複数のフィルム材が積層されたもの等が挙げられる。
他の層としては、例えば、蒸着層、インキ層、その他の各種のコート層が挙げられる。
蒸着層としては、アルミニウム蒸着等の金属蒸着層、アルミナ及びシリカ等の透明蒸着層の蒸着層等が挙げられる。
インキ層は、加飾等を目的として印刷等により設けられる。インキ層を形成するインキとしては、ウレタン樹脂系インキ、アクリル樹脂系インキ、シリコーン樹脂系インキ、アクリルウレタン樹脂系インキ、及びアクリルシリコーン樹脂系インキ等が挙げられる。インキ層を形成するインキは、１液型インキでもよく、２液硬化型インキでもよい。これらのなかでも、ウレタン樹脂系１液型インキ、及びウレタン樹脂系２液硬化型インキが好ましい。
【００５８】
基材１１の厚さは、５〜５００μｍが好ましく、１０〜１００μｍがより好ましく、１０〜６０μｍであることがさらに好ましい。
【００５９】
＜アンカーコート層＞
アンカーコート層１３は、前記したアンカーコート剤から形成された層である。
アンカーコート層１３は、基材１１上にアンカーコート剤を塗布し、乾燥させることで形成できる。アンカーコート層１３の形成方法については後で詳しく説明する。
【００６０】
アンカーコート剤の塗布量は、特に限定されないが、塗布面の単位面積当たりの乾燥（固形分）質量で、０．０１〜２ｇ／ｍ２が好ましく、０．０５〜１ｇ／ｍ２がより好ましく、０．１〜０．５ｇ／ｍ２がさらに好ましい。
上記塗布量は、アンカーコート層１３の単面積当たりの質量に相当する。
アンカーコート層１３の厚さは、特に限定されず、例えば、０．０１〜１μｍ程度とすることができ、好ましくは０．０１〜０．５μｍ程度とすることができる。
【００６１】
＜樹脂層＞
樹脂層１５を形成する樹脂としては、低密度ポリエチレン（ＬＤＰＥ）、直鎖状低密度ポリエチレン（ＬＬＤＰＥ）、高密度ポリエチレン（ＨＤＰＥ）、及びポリプロピレン（ＰＰ）等のポリオレフィンが好ましい。なかでも、ＬＤＰＥ、ＬＬＤＰＥ、ＨＤＰＥが好ましく、ＬＬＤＰＥがより好ましい。
樹脂層１５の厚さは、１〜３００μｍが好ましく、５〜２００μｍがより好ましく、１０〜１００μｍがさらに好ましい。
【００６２】
＜積層体の製造方法＞
積層体１０は、例えば、基材１１上にアンカーコート剤を塗布し、乾燥させてアンカーコート層１３を形成し、アンカーコート層１３の上に溶融押出ラミネート法により樹脂層１５を形成する方法により製造できる。
【００６３】
アンカーコート剤の塗布方式としては、例えばグラビアロールコーティング、リバースロールコーティング、エアナイフコーティング、ワイヤーバーコーティング、カーテンフローコーティング、スプレーコーティング、及び浸漬コーティングが挙げられる。
アンカーコート剤は、積層体１０を製造する際に用いられる溶融押出ラミネート設備に付設されているコーター（例えばロールコーター等）によって、塗布されることが好ましい。
塗布されたアンカーコート剤の乾燥温度は、特に限定されず、例えば、４０〜２００℃の範囲とすることができる。乾燥時間も特に限定されず、例えば、１〜６００秒の範囲とすることができる。
【００６４】
基材１１上に設けられたアンカーコート層１３上への樹脂層１５の形成は、公知の溶融押出ラミネート法により行うことができる。
溶融押出ラミネート法では、例えば、樹脂層を形成する樹脂（熱可塑性樹脂）を加熱して溶融させ、フィルム状に押し出し、押し出された溶融物を、アンカーコート層１３上に積層し、冷却する。押し出された溶融物をアンカーコート層１３上に積層し、さらにその上に別の樹脂フィルムを貼り合わせる方法（いわゆる溶融押出サンドイッチラミネート法や溶融押出タンデムラミネート法）をとることも可能である。樹脂フィルムを構成する樹脂としては、樹脂層１５を形成する樹脂と同様のものが挙げられる。
【００６５】
積層体１０は、例えば、包装材として用いることができる。
包装材の用途としては、例えば、食品、飲料品、医薬品、医薬部外品、化粧品、洗剤、及び化学薬品等を内容物とする各種包装容器、並びにフィルム及び紙等の各種包装資材等が挙げられる。包装材が用いられる用途として、さらには、電子部品、電気部品、電気製品、自動車部品、各種のシート及びカード、並びに製品に設けられるラベル及びタグ等も挙げられる。
包装材の具体的な態様としては、例えば、紙箱、包装紙、包装フィルム、包装ラベル、包装袋、並びにプラスチックケース及びプラスチックボトル等のプラスチック容器等が挙げられる。これらのなかでも、包装袋がより好ましい。包装袋の好適な用途としては、例えば、食品用包装袋、医薬品用包装袋、及び化粧品用包装袋等が挙げられる。
【００６６】
なお、本態様の積層体は、図示例のものに限定されず、本発明の趣旨を逸脱しない範囲内で、構成の付加、省略、置換、及びその他の変更が可能である。
【実施例】
【００６７】
以下、実施例によって本発明を詳細に示す。ただし、本発明は以下の実施例により何ら限定されるものではない。なお、以下の文中において「部」及び「％」との記載は、特に断らない限り、質量基準（それぞれ「質量部」及び「質量％」）である。
【００６８】
〔測定方法〕
＜水酸基価（ＯＨ価）＞
ＡＳＴＭ  Ｄ４２７４に規定の方法により測定した。
【００６９】
＜粘度＞
ＡＳＴＭ  Ｄ２１９６に規定の方法により測定した。
【００７０】
＜数平均分子量（Ｍｎ）＞
ＧＰＣ分析により測定した。ＧＰＣの測定条件は後述する。
【００７１】
＜バイオコンテント量＞
ＡＳＴＭ  Ｄ６８６６に規定の方法により測定した。
【００７２】
＜含水量＞
Ｋａｒｌ−Ｆｉｓｃｈｅｒ法により測定した。
【００７３】
＜カルダノール量＞
バイオマスポリオール組成物について、以下の条件でＧＰＣ測定を行い、全ピーク面積の合計（バイオマスポリオール組成物全体）に対する化合物（ａ２）（カルダノール）のピーク面積の割合（％）を求め、その値をカルダノール量とした。
（ＧＰＣ測定条件）
装置名：日立ハイテクサイエンス社製Ｃｈｒｏｍａｓｔｅｒ、
カラム：  東ソー社製ＴＳＫｇｅｌ  Ｓｕｐｅｒ  Ｈ１０００、ＴＳＫｇｅｌ  Ｓｕｐｅｒ  Ｈ２０００、ＴＳＫｇｅｌ  Ｓｕｐｅｒ  Ｈ３０００を連結したもの、
試料溶媒：テトラヒドロフラン（ＨＰＬＣグレード）、
溶液注入量：１０μＬ、
流量：１ｍＬ／分、
測定温度：４０℃、
検出装置：ＵＶ検出器（日立Ｃｈｒｏｍａｓｔｅｒ  ５４１０）、
基準物質：標準ポリスチレン。
【００７４】
〔使用材料〕
＜ポリオール組成物（Ａ）＞
以下のバイオマスポリオール組成物を用意した。各バイオマスポリオール組成物はいずれもＣＮＳＬ由来である。各バイオマスポリオール組成物の特性を表１に示す。
Ａ−１：カードライト社製「Ｃａｒｄｌｉｔｅ  ＮＸ−９０１５」。
Ａ−２：カードライト社製「Ｃａｒｄｌｉｔｅ  ＮＸ−９００６」。
Ａ−３：カードライト社製「Ｃａｒｄｌｉｔｅ  ＬＩＴＥ−９００６」。
Ａ−４：カードライト社製「Ｃａｒｄｌｉｔｅ  ＮＸ−９００７」。
Ａ−５：カードライト社製「Ｃａｒｄｌｉｔｅ  ＮＸ−５２８５」。
Ａ−６：カードライト社製「Ｃａｒｄｌｉｔｅ  ＮＸ−９００１」。
Ａ−７：カードライト社製「Ｃａｒｄｌｉｔｅ  ＮＸ−９００１ＬＶ」。
Ａ−８：カードライト社製「Ｃａｒｄｌｉｔｅ  ＬＩＴＥ−９００１」。
Ａ−９：カードライト社製「Ｃａｒｄｌｉｔｅ  ＮＸ−９００５」。
これらのバイオマスポリオール組成物はそれぞれ、酢酸エチルで最終的な固形分濃度が５０％となるように希釈して使用した。
【００７５】
【表１】
0006948485.tif 000005
【００７６】
＜ポリイソシアネート（Ｂ）＞
ｂ１−１：ヘキサメチレンジイソシアネート（ＨＤＩ）のアダクト体（２官能、商品名「デュラネート  Ｄ１０１」、旭化成社製）
ｂ１−２：ヘキサメチレンジイソシアネート（ＨＤＩ）のＴＭＰアダクト体（３官能、商品名「タケネート  Ｄ−１６０Ｎ」、三井化学社製）。
ｂ２−１：トリレンジイソシアネート（ＴＤＩ）のＴＭＰアダクト体（３官能、商品名「タケネート  Ｄ−１０３」、三井化学社製）。
ｂ２−２：キシリレンジイソシアネート（ＸＤＩ）のＴＭＰアダクト体（３官能、商品名「タケネート  Ｄ−１１０Ｎ」、三井化学社製）。
これらのポリイソシアネートはそれぞれ、酢酸エチルで最終的な固形分濃度が５０％となるように希釈して使用した。
【００７７】
〔実施例１〜１３、比較例１〜１５〕
＜アンカーコート剤の調製＞
表２〜５に示す成分（単位：部）を混合し、十分に撹拌して、各アンカーコート剤（以下、「ＡＣ剤」とも記す。）を調製した。表２〜５において、ポリオール組成物（Ａ）及びポリイソシアネート（Ｂ）の量（部）は固形分換算の量を表す。
【００７８】
＜積層体の作製＞
各ＡＣ剤を用いて、溶融押出ラミネート法（溶融押出サンドイッチラミネート法）により、以下に述べる積層構成を有する積層体を作製した。具体的には、溶融押出ラミネート設備を用いて、以下に述べる積層構成における被積層材の一方の表面全体に、ＡＣ剤を塗布量０．３ｇ（乾燥質量）／ｍ２で塗布した後、乾燥炉（温度８０℃）にて酢酸エチルを蒸発させてＡＣ剤を乾燥させ、アンカーコート層（以下、「ＡＣ層」とも記す。）を形成した。次いで、ＡＣ層に、溶融状態の直鎖状低密度ポリエチレン（ＬＬＤＰＥ）を、別のＬＬＤＰＥフィルム（厚さ１５〜３０μｍ）で挟み込むようにフィルム状に押し出して、ＡＣ層と上記ＬＬＤＰＥフィルムとの間に厚さ５０μｍのＬＬＤＰＥ層を形成し、ラミネートフィルム（幅１ｍ、長さ２ｍ）を得た。
【００７９】
［積層構成］
・Ｎｙ無地：被積層材がＮｙフィルム（商品名「ハーデンフィルム  Ｎ１１０２」、東洋紡社製、厚さ１５μｍ）であり、この被積層材（Ｎｙフィルム）にＡＣ層を介してＬＬＤＰＥ層及びＬＬＤＰＥフィルムが積層された構成。
・Ｎｙ白：被積層材が、上記Ｎｙフィルムにベタ印刷で設けられた白インキ層であり、この被積層材（白インキ層Ｉ１）にＡＣ層を介してＬＬＤＰＥ層及びＬＬＤＰＥフィルムが積層された構成。
・ＰＥＴ無地：被積層材がＰＥＴフィルム（商品名「東洋紡エステルフィルム  Ｅ５１０２」、東洋紡社製、厚さ１２μｍ）であり、この被積層材（ＰＥＴフィルム）にＡＣ層を介してＬＬＤＰＥ層及びＬＬＤＰＥフィルムが積層された構成。
・ＰＥＴ白：被積層材が、上記ＰＥＴフィルムにベタ印刷で設けられた白インキ層であり、この被積層材（白インキ層）にＡＣ層を介してＬＬＤＰＥ層及びＬＬＤＰＥフィルムが積層された構成。
【００８０】
上記積層構成における白インキ層には、以下の白インキを使用した。
・白インキ層：１液型ウレタン系インキ（ウレタン樹脂８．５部、塩化ビニル−酢酸ビニル共重合樹脂３．０部、セルロースアセテートブチレート（ＣＡＢ）樹脂０．４部、酢酸エチル２２．０部、ＭＥＫ２５．０部、ＩＰＡ５．５部、ＰＭ１．５部、分散剤０．１部、及び酸化チタン３４．０部を配合した１液型ウレタン系インキ）。
【００８１】
得られた積層体について、以下の手順で、密着性評価及び易引裂性評価を行った。それらの結果を表２〜５に示す。
【００８２】
（密着性評価）
得られた各積層体から、幅１５ｍｍ及び長さ１００ｍｍの長方形状に切断した試料を採取し、接着強度測定用試料として、Ｔ型剥離試験用試料を作製した。この各Ｔ型剥離試験用試料について、引張試験機（商品名「テンシロン  ＲＴＧ−１２２５」、エー・アンド・デイ社製）を用いて、引張速度３００ｍｍ／ｍｉｎの条件でＴ型剥離試験を行い、試料における被積層材とＬＬＤＰＥ層との間の接着強度（Ｔ型剥離強度）を測定した。また、剥離試験後の剥離状態を目視で評価した。
【００８３】
（易引裂性評価）
得られた各ラミネートフィルムから、幅１００ｍｍ及び長さ１５０ｍｍの長方形状に切断したラミネートフィルムを１枚採取した。そのラミネートフィルムを、ＬＬＤＰＥフィルムを内側にして長さ方向に半分に折って重ね合わせ、隣り合う２辺に沿った縁（端から１０ｍｍの領域）をヒートシールして、開口を有するシール袋を作製した。その後、開口を上記と同様にヒートシールして、３方シール袋を作製した。
この３方シール袋を４０℃の恒温室内で４８時間保管した。その後、このシール袋における隣り合う２辺に沿ったシール部分のそれぞれに１箇所ずつ（計２箇所）に引き裂き用の切れ目線を入れ、横裂き及び縦裂きを行った。このときの易引き裂き性を、以下の評価基準にしたがって、５段階の点数で評価した。なお、横裂きは、切れ目線の上端縁を持って、切れ目線を中心に左右方向に引っ張るように引き裂くこと（股裂きとも称される）であり、縦裂きは、切れ目線の上端縁を持って、切れ目線から前後に引きちぎるように下方に向かって直線的に引き裂くことである。
５点：シール袋を綺麗に引き裂くことができた。
４点：シール袋を引き裂くことができたが、引き裂きの途中でゆっくり引き裂いた場合にＬＬＤＰＥ層の僅かな伸びが観られた。
３点：ＬＬＤＰＥ層の伸びが観られたが、シール袋を引き裂くことはできた。
２点：ＬＬＤＰＥ層の伸びが観られ、シール袋の引き裂き困難であったが、強く力を加えるとシール袋を引き裂くことができた。
１点：ＬＬＤＰＥ層の伸びが観られ、強く力を加えてもシール袋を引き裂くことができなかった。
【００８４】
【表２】
0006948485.tif 000006
【００８５】
【表３】
0006948485.tif 000007
【００８６】
【表４】
0006948485.tif 000008
【００８７】
【表５】
0006948485.tif 000009
【００８８】
表２〜５中、密着性評価における「剥離」は、フィルム（Ｎｙフィルム又はＰＥＴフィルム）とＬＬＤＰＥ層との間で剥離したことを示す。「ｆ切」は、フィルム切れが発生していたことを示す。「ＰＥ伸び」は、ＬＬＤＰＥ層が伸びて切れなかったことを示す。「ｉｓ剥離」は、白インキ層とＬＬＤＰＥ層との間で剥離したことを示す。
易引裂性評価において、スラッシュ（／）の左側の数値は横裂きの結果を示し、右側の数値は縦裂きの結果を示す。
【００８９】
実施例１〜１３のＡＣ剤を用いた積層体は、比較例１〜１５のＡＣ剤を用いた積層体に比べて、接着強度に優れていた。特に実施例１〜１２は、易引き裂き性も良好であった。
【符号の説明】
【００９０】
１０…積層体、１１…基材、１３…アンカーコート層、１５…樹脂層
【要約】
【課題】バイオマス由来の原料を用いた、良好な接着強度を有する積層体が得られる溶融押出ラミネート用アンカーコート剤を提供する。
【解決手段】ポリオール組成物（Ａ）と、ポリイソシアネート（Ｂ）とを含み、ポリオール組成物（Ａ）が、下記式（１）で表されるポリオール（ａ１）と下記式（２）で表される化合物（ａ２）とを含むバイオマスポリオール組成物を含み、ＧＰＣによるバイオマスポリオール組成物全体に対する化合物（ａ２）の割合が３〜３０面積％であり、ポリイソシアネート（Ｂ）が脂肪族ポリイソシアネート（ｂ１）を含み、ポリイソシアネート（Ｂ）の総質量に対する脂肪族ポリイソシアネート（ｂ１）の割合が２０質量％以上であり、ポリオール組成物（Ａ）／ポリイソシアネート（Ｂ）で表される質量比が１／９９〜９０／１０である溶融押出ラミネート用アンカーコート剤。
［化１］
0006948485.tif 000011
【選択図】なし【図１】
0006948485.tif 000012